КОМПОЗИЦИЯ ДЛЯ ОБРАЗОВАНИЯ ЭЛЕКТРОПРОВОДНОГО ЗАЩИТНО-ДЕКОРАТИВНОГО ПОКРЫТИЯ ДИЭЛЕКТРИЧЕСКОГО МАТЕРИАЛА

1. Композиция для образования электропроводного защитно-декоративного покрытия диэлектрического материала, включающая эпоксидную смолу, отвердитель и металлический порошок, отличающаяся тем, что содержит смесь высокомолекулярных эпоксидных смол, преимущественно типа Э-40 и Э-05 в преимущественном массовом соотношении (90-86):(10-14) или Эпикот 223 и Эпикот 401 в преимущественном массовом соотношении (87-83):(13-17), смесь органических растворителей, преимущественно в виде смеси толуола, бутанола и бутилацетата или ксилола, изопропилового спирта и этилацетата в преимущественном массовом соотношении 22:40:38, отвердитель, преимущественно полиамидного типа, и мелкодисперсный металлический, преимущественно алюминиевый, порошок.
2. Композиция по п.1, отличающаяся тем, что содержит компоненты в соотношении, мас.ч: смесь высокомолекулярных эпоксидных смол 100-120, смесь органических растворителей 64-78, отвердитель 21-26 и мелкодисперсный металлический порошок 28-37.
3. Композиция по п.1, отличающаяся тем, что в качестве отвердителя полиамидного типа содержит димеризованные кислоты льняного масла с кислотным числом 220.
4. Композиция по п.1, отличающаяся тем, что в качестве мелкодисперсного металлического порошка содержит поверхностно модифицированный мелкодисперсный алюминиевый порошок, обработанный методом противотока в «кипящем слое» парогазовой фазы с критической поверхностной энергией
2
40-45 эрг/см.
5. Композиция по п.1, отличающаяся тем, что дополнительно содержит диспергатор алюминиевого порошка, например, «Дегусса R-3002» или «BYK 1413».
6. Композиция по п.1, отличающаяся тем, что дополнительно содержит стабилизатор алюминиевого порошка, например, «BASF 04/118».